(57)【特許請求の範囲】
【請求項１】
基材フィルムと、当該基材フィルム上に設けられた粘着剤層とを有するホイール貼着用フィルムで、タイヤのホイールの開口を覆うことにより、自動車のディスクブレーキが錆びるのを防止する防錆方法であって、
前記ホイール貼着用フィルムが複数枚積層した積層体を用意する第１の工程と、
前記積層体の前記粘着剤層が露出している粘着面を、前記ホイールに貼着する第２の工程と、
前記ホイールに前記粘着剤層が接触している前記ホイール貼着用フィルム以外の複数枚の前記ホイール貼着用フィルムで構成された積層体を剥がす第３の工程と、を有し、
前記積層体の厚さが、常に１ｍｍ以上となるように、前記積層体に複数枚の前記ホイール貼着用フィルムを追加する工程を有することを特徴とする防錆方法。
【請求項２】
前記第２の工程および前記第３の工程を繰り返す請求項１に記載の防錆方法。
【発明の詳細な説明】
【技術分野】
【０００１】
本発明は、防錆方法に関するものである。
【背景技術】
【０００２】
従来から、自動車の納入前において、タイヤのホイールやブレーキディスク等に錆が発生するのを防止したり、ホイールの傷防止や保護のために、ホイールに樹脂製の防錆カバーを装着することが広く行われてきた。しかしながら、このような防錆カバーは、製造コストが高いといった問題があった。そこで、近年、より低コストな防錆フィルムをホイールの外面に接着剤などにより貼り付ける試みが行われている（例えば、特許文献１参照）。
【０００３】
しかしながら、従来の防錆フィルムは、１枚１枚、離型フィルムから剥しながらホイールに貼着するものであった。このため、作業者がライン上を流れる自動車と防錆フィルムのストック位置との間を往復する他、貼付すべきホイールの位置は毎回異なるため、作業者の動線は複雑になり、作業効率が極めて悪いという問題があった。
【０００４】
さらに、防錆フィルムが薄く柔軟であれば、複雑な表面形状を有するホイールの開放面に対し、防錆フィルムが追従して、静置状態では容易に脱落しなくなる。しかし、薄く柔軟な防錆フィルムは手作業では貼付しにくく、しわが入ったり、折れ曲がって粘着面どうしがくっついてしまうなど、作業者にとってとても扱いにくいものであった。
【先行技術文献】
【特許文献】
【０００５】
【特許文献１】特開２０１０−１４３３５０号公報
【発明の概要】
【発明が解決しようとする課題】
【０００６】
本発明の目的は、ホイール貼着用フィルムを貼着する作業効率が高く、自動車のディスクブレーキが錆びるのを効果的に防止することが可能な防錆方法を提供することにある。
【課題を解決するための手段】
【０００７】
このような目的は、下記（１）、（２）の本発明により達成される。
（１）  基材フィルムと、当該基材フィルム上に設けられた粘着剤層とを有するホイール貼着用フィルムで、タイヤのホイールの開口を覆うことにより、自動車のディスクブレーキが錆びるのを防止する防錆方法であって、
前記ホイール貼着用フィルムが複数枚積層した積層体を用意する第１の工程と、
前記積層体の前記粘着剤層が露出している粘着面を、前記ホイールに貼着する第２の工程と、
前記ホイールに前記粘着剤層が接触している前記ホイール貼着用フィルム以外の複数枚の前記ホイール貼着用フィルムで構成された積層体を剥がす第３の工程と、を有し、
前記積層体の厚さが、常に１ｍｍ以上となるように、前記積層体に複数枚の前記ホイール貼着用フィルムを追加する工程を有することを特徴とする防錆方法。
【０００８】
（２）  前記第２の工程および前記第３の工程を繰り返す上記（１）に記載の防錆方法。
【発明の効果】
【０００９】
本発明によれば、ホイール貼着用フィルムを貼着する作業効率が高く、自動車のディスクブレーキが錆びるのを効果的に防止することが可能なホイール保護用フィルムを提供することができる。
【図面の簡単な説明】
【００１０】
【図１】本発明の防錆方法の好適な実施形態を示す工程図である。
【発明を実施するための形態】
【００１１】
以下、本発明の防錆方法について詳細に説明する。
本発明の防錆方法は、基材フィルムと、該基材フィルム上に形成された粘着剤層とを有するホイール貼着用フィルムで、タイヤのホイールの開口を覆うことにより、自動車のディスクブレーキが錆びるのを防止する防錆方法であり、ホイール貼着用フィルムが複数枚積層した積層体を用意する第１の工程と、当該積層体の粘着剤層が露出している粘着面を、ホイールに貼着する第２の工程と、ホイールに粘着剤層が接触しているホイール貼着用フィルム以外の複数枚の前記ホイール貼着用フィルムで構成された積層体を剥がす第３の工程とを有している。
【００１２】
ところで、従来の自動車のディスクブレーキが錆びるのを防止する防錆方法としては、離型フィルムに貼着されたホイール貼着用フィルムを、１枚１枚、離型フィルムから剥がしてホイールに貼着することが行われており、作業効率が低下するといった問題があった。
【００１３】
これに対して、本発明では、上述したような工程を有することにより、離型フィルムから１枚１枚剥がすことなく、ホイールにホイール貼着用フィルムを貼着することができるため、作業効率を向上させることができる。また、離型フィルムが不要であることから、コスト的にも有利である。また、ホイール貼着用フィルムは比較的薄いので、１枚１枚貼ろうとすると、ホイール貼着用フィルムが波打ったり、皺になったり等して、作業効率が低下してしまうが、本発明のように積層体の状態で貼着することで、貼着するもの自体の剛性を一定のものとすることができるので、容易にホイールに貼着することができる。その結果、作業効率をさらに向上させることができる。
【００１４】
以下、本発明の防錆方法の好適な実施形態について、図を参照しつつ、詳細に説明する。
図１は、本発明の防錆方法の好適な実施形態を示す工程図である。
【００１５】
本実施形態で用いるホイール貼着用フィルム１は、基材フィルムと、該基材フィルム上に形成された粘着剤層とを備え、ホイール貼着用フィルム１が所定枚数積層された「積層製品」から供給される。
【００１６】
また、本実施形態では、自動車の生産ラインにおいて、順次流れてくるタイヤのホイールに対してホイール貼着用フィルム１を貼着する場合を例に挙げて説明する。図中、白抜きの矢印は、ラインの流れる方向を示している。
【００１７】
（第１の工程）
まず、図１（ａ）に示すように、「積層製品」から複数枚のホイール貼着用フィルム１を剥離し、ホイール貼着用フィルム１が積層した積層体１０を用意する。
【００１８】
（第２の工程）
次に、図１（ｂ）に示すように、積層体１０の粘着剤層が露出している粘着面をホイールに貼着する。
【００１９】
（第３の工程）
次に、図１（ｃ）に示すように、ホイールに貼着された１枚のホイール貼着用フィルム１を残して、他の複数のホイール貼着用フィルム１で構成された積層体１０’を剥がす。
【００２０】
（第２の工程）
次に、積層体１０’の粘着面を、ラインを流れる次のタイヤのホイールに貼着する。
【００２１】
（第３の工程）
次に、上記と同様に、ホイールに貼着された１枚のホイール貼着用フィルム１を残して、他の複数のホイール貼着用フィルム１で構成された積層体を剥がす。
【００２２】
さらに、第２の工程および第３の工程を繰り返し行う。これにより、複数のホイールに対して効率よくホイール貼着用フィルム１を貼着することができる。
【００２３】
ホイール貼着用フィルム１の貼着を繰り返す際に、積層体を構成するホイール貼着用フィルム１の枚数が少なくなった場合は、他の積層体（複数枚のホイール貼着用フィルム１で構成された積層体）と合わせる工程を追加で行うことができる。これにより、枚数を一定以上の状態とすることができ、貼着作業をより効率よく行うことができる。また、追加するといった単純な工程なので、作業効率が低下するのを効果的に防止することができる。
【００２４】
このような工程は、積層体の厚さが、常に１ｍｍ以上となるように行うのが好ましい。これにより、積層体自体の剛性をより好適なものとすることができ、貼着作業をさらに効率よく行うことができる。
【００２５】
なお、上記説明では、１種類（サイズや材質が同じ種類）のホイール貼着用フィルム１の積層体を用いる場合について説明したが、これに限定されず、サイズや材質の異なる複数種のホイール貼着用フィルムがそれぞれ積層した複数の積層体を用意し、ラインを流れてくる車種によって使い分けるよう構成されていてもよい。
【００２６】
また、上記説明では、タイヤのみがラインを流れている場合について説明したが、これに限定されず、例えば、タイヤが取り付けられた自動車がラインを流れており、そのタイヤのホイールにホイール貼着用フィルム１を貼り付ける場合にも適用することができる。
【００２７】
《ホイール貼着用フィルム》
次に、本発明の防錆方法に好適に適用することができるホイール貼着用フィルムについて説明する。
【００２８】
ホイール貼着用フィルムは、基材フィルムと、該基材フィルム上に形成された粘着剤層とを備えている。
【００２９】
基材フィルムは、ホイールに傷が付くのを防ぐとともに、ホイールの開口部から水分が浸入し、ブレーキディスクが錆びることを防ぐ機能を有している。
【００３０】
基材フィルムを３次元形状のホイールに貼付するためには、基材フィルムのヤング率が小さいことが要求され、５００ＭＰａ以下が好ましく、４００ＭＰａ以下が更に好ましい。一方、作業性の観点から剛性が要求され、ヤング率が１００ＭＰａ以上が好ましく、２００ＭＰａ以上が更に好ましい。
【００３１】
基材フィルムの材質は、低密度ポリエチレン、直鎖状低密度ポリエチレン、中密度ポリエチレン、高密度ポリエチレン、ホモポリプロピレン、ランダムポリプロピレン、オレフィン系熱可塑性エラストマー、エチレン−酢酸ビニル共重合体、軟質ポリ塩化ビニル等が挙げられる。これらの単層フィルムであっても良いし、２層または３層以上の積層フィルムであっても良い。
【００３２】
基材フィルムの厚みは、特に制限ないが、通常２０〜２００μｍの範囲が好ましく、３０〜１００μｍの範囲が特に好ましい。
【００３３】
基材フィルムには、３００〜３８０ｎｍの波長領域の分光透過率が０〜２０％となるように、基材フィルムに紫外線吸収剤を含有させることが好ましい。紫外線吸収剤の含有割合としては、基材フィルム１００質量部中に０．００５〜２質量部含有させることが好ましい。紫外線吸収剤を含有させることにより、基材自身の耐候性を向上させると共に、粘着剤層を紫外線から保護し、ホイールへの糊残りなくホイール保護用フィルム１を剥離することができる。
【００３４】
紫外線吸収剤の具体例としては、トリアジン系、ベンゾフェノン系、ベンゾトリアゾール系、シアノアクリレート系紫外線吸収剤等が挙げられる。これら紫外線吸収剤は、１種または２種以上を組み合わせて用いることができる。
【００３５】
また、紫外線吸収剤と共に、光安定剤、酸化防止剤などの耐候助剤を含有させてもよい。
【００３６】
基材フィルムの粘着剤層が設けられる面の反対側の面には、剥離剤層が設けられてもよい。基材フィルムに剥離剤層を設けることにより、「積層体製品」や積層体１０からホイール貼着用フィルム１を、より少ない力で剥離することができる。これにより、ホイール貼着用フィルムが剥離の際に余計な抵抗力でフィルムが捩れて使い物にならなくなったり、伸び過ぎて貼り合せすべき寸法に一致しなくなったりすることがなくなり、また、「積層体製品」を長期間保管した後でも剥離不良が起こりにくくなり、ホイール貼着用フィルム１の供給が容易になる。
【００３７】
このような剥離剤層に使用される剥離剤としては、シリコーン系、フッ素系、ポリエチレン系、アルキッド系、長鎖アルキル系など公知の剥離剤を使用することができる。また、剥離剤層の厚みとしては、好ましくは、０．１〜１０μｍ、より好ましくは０．５〜３μｍである。
【００３８】
また、基材フィルムと剥離剤層との間には、例えば、基材フィルムと剥離剤層との密着性を向上させるプライマー層を設けてもよい。
【００３９】
粘着剤層は、ホイール貼着用フィルムをホイールに貼着する機能を備えた層である。
粘着剤層を構成する粘着剤は、例えば、アクリル系、合成ゴム系、ウレタン系、シリコーン系粘着剤等が挙げられる。
【００４０】
アクリル系粘着剤としては、アクリル酸アルキルエステルを主モノマーとして、官能基含有モノマーを共重合したものが挙げられる。アクリル酸アルキルエステルとしては、アクリル酸エチル、アクリル酸ブチル、アクリル酸−２−エチルヘキシル等が挙げられる。官能基含有モノマーとしては、アクリル酸、メタクリル酸、メタクリル酸ヒドロキシエチル等が挙げられる。
【００４１】
合成ゴム系粘着剤の具体例としては、ポリイソブチレン、スチレン−エチレン・ブチレン−スチレンブロック共重合体、スチレン−エチレン・プロピレン−スチレンブロック共重合体、スチレン−イソプレン−スチレンブロック共重合体、スチレン−ブタジエン−スチレンブロック共重合体等が挙げられる。
【００４２】
また、ウレタン系粘着剤の具体例としては、ポリエステルポリオール、ポリエーテルポリオール等のポリオールとポリイソシアネートの反応物に、可塑剤を添加した粘着剤等が挙げられる。
【００４３】
また、シリコーン系粘着剤の具体例としては、縮合反応または付加反応により重合されたポリオルガノシロキサンからなるシリコーンゴムに、粘着性を付与するためにシリコーンレジンを添加したもの等が挙げられる。
【００４４】
これらの粘着剤のうち、耐侯性等の観点からアクリル系粘着剤を好適に用いることができる。特に、アクリル系共重合体を、ポリイソシアナート系架橋剤、エポキシ系架橋剤、アジリジン系架橋剤、キレート系架橋剤等の架橋剤で架橋させて得られるアクリル系粘着剤を用いるのが好ましい。
【００４５】
ポリイソシアナート系架橋剤としては、ヘキサメチレンジイソシアナート、キシリレンジイソシアナート、トリレンジイソソアナート、イソホロンジイソシアナート等が挙げられる。また、これらのビウレット体、イソシアヌレート体、アダクト体等でも良い。
【００４６】
エポキシ系架橋剤としては、Ｎ，Ｎ，Ｎ’，Ｎ’−テトラグリシジル−ｍ−キシレンジアミン、１，３−ビス（Ｎ，Ｎ−ジグリシジルアミノメチル）シクロヘキサン、ポリエチレングリコールジグリシジルジアミン等が挙げられる。
【００４７】
アジリジン系架橋剤としては、Ｎ，Ｎ’−ヘキサメチレン−１，６−ビス（１−アジリジンカルボキサミド）、トリメチロールプロパントリス−β−アジリジニルプロピオナト、テトラメチロールメタン−トリス−β−アジリジニルプロピオナト等が挙げられる。
【００４８】
キレート系架橋剤としては、トリス（アセチルアセトナト）アルミニウム、ジイソプロポキシビス（アセチルアセトナト）チタン等が挙げられる。
【００４９】
架橋剤は、１種単独で用いてもよいし、２種以上を組み合わせて用いてもよい。
架橋剤の架橋量を調整することで、種々のホイールに対し必要な粘着物性を発現させることができる。架橋剤の使用量は、アクリル系共重合体１００質量部に対して、０．０１〜１０質量部が好ましい。また、上述したような架橋剤を１種または２種以上を組み合わせて用いてもよい。
【００５０】
また、粘着剤層には、ホイール貼着用フィルム１の３００〜３８０ｎｍの波長領域の分光透過率が０〜２０％となるように、紫外線吸収剤を含有させることもできる。紫外線吸収剤の含有割合としては、粘着剤層１２の樹脂分に対して０．０１〜１０質量部が好ましい。紫外線吸収剤の具体例としては、上述したものが挙げられる。
【００５１】
また、上記粘着剤層１２には、必要に応じて粘着付与剤、軟化剤、老化防止剤、填料、染料または顔料等の着色剤等の１種以上を適宜配合することができる。粘着付与剤としては、ロジン系樹脂、テルペンフェノール樹脂、テルペン樹脂、芳香族炭化水素変性テルペン樹脂、石油樹脂、クマロン・インデン樹脂、スチレン系樹脂、フェノール系樹脂、キシレン樹脂等が挙げられる。軟化剤としては、プロセスオイル、液状ゴム、可塑剤等が挙げられる。填料としては、シリカ、タルク、クレー、炭酸カルシウム等が挙げられる。
【００５２】
粘着剤層の厚みは、特に制限ないが、通常３〜１００μｍであればよく、好ましくは５〜６０μｍである。
【００５３】
ホイール貼着用フィルム１は、基材フィルムの片面に粘着剤を直接塗工することにより、製造できる。ホイール貼着用フィルム１に、剥離剤層を設ける場合は、粘着剤層の塗工に先立ち、基材フィルムの粘着剤が塗布される側とは反対面に、剥離剤層が設けられる。塗工においては、それぞれの層を形成する組成物を必要に応じ溶剤で希釈して塗布液を調整し、塗工装置を用いて塗布乾燥することで、所定の厚みを有する粘着剤層または剥離剤層が形成できる。ホイール貼着用フィルム１は、塗工装置の巻取り部にロールとして巻き取られる。
【００５４】
粘着剤層および剥離剤層の形成方法としては、特に制限がなく、例えば、エアーナイフコーター、ブレードコーター、バーコーター、グラビアコーター、ロールコーター、ロールナイフコーター、カーテンコーター、ダイコーター、ナイフコーター、スクリーンコーター、キスコーター等を用いて、塗布、乾燥させることによる形成方法等が挙げられる。
【００５５】
「積層製品」は、下部のホイール貼着用フィルム１の剥離剤層の上面に、上部の粘着剤層が貼り合わされるよう、順にホイール貼着用フィルム１が所定枚数積層されてなる製品である。ホイール貼着用フィルム１の積層される枚数に制限はないが、作業効率を考慮し、例えば４０枚（自動車１０台分）あるいは１００枚（同２５台分）といった４の倍数となる枚数が好ましい。最下部のホイール用貼着フィルム１の粘着剤層には、粘着面が露出しないように台紙が貼り合わされている。
【００５６】
台紙としては、特に制限はないが、例えば、上質紙、グラシン紙、クレーコート紙、ポリエチレンラミネート紙などの紙や、ポリエチレンフィルム、ポリプロピレンフィルム、ポリエチレンテレフタレートフィルムなどのプラスチックフィルムが用いられる。台紙には、前記の剥離剤層が形成されてもよい。
【００５７】
「積層製品」の製造方法としては、例えば、ロール状のホイール貼着用フィルム１を用いて、次のような手順で行われる。
【００５８】
まず、ロール状のホイール貼着フィルム１を、ホイールの直径よりも大きな外周を有するロール状に巻きなおし、ロールの外周の一部を切断して展開した後、ホイールの形状に打ち抜く。
【００５９】
ホイール貼着用フィルムの積層製品からの剥離力は、ＪＩＳ  Ｚ０２３７に記載のテープ背面に対する粘着力として求められる。テープ背面に対する１８０°粘着力としては、温度１０℃、引張速度５０ｍｍ／ｍｉｎにおいて、１〜５００ｍＮ／２５ｍｍが好ましく、１０〜１００ｍＮ／２５ｍｍが更に好ましい。
【００６０】
また、ホイール貼着用フィルムのホイールに対する粘着力は、ＪＩＳ  Ｚ０２３７に記載のステンレス試験体に対する１８０°粘着力として求められる。ステンレス試験体に対する１８０°粘着力Ｘとテープ背面に対する１８０°粘着力Ｙとは、その比率Ｘ／Ｙが、好ましくは１．２以上、より好ましくは、１．５以上であることが好ましい。比率Ｘ／Ｙがこのような値であれば、ホイールに貼付した積層体１０からホイール貼着用フィルム１を１枚だけ残して、積層体１０を剥離する際に、一緒に剥離しようとしてホイールから浮いてしまうことを抑制することができる。
【００６１】
以上、本発明の防錆方法の好適な実施形態について説明したが、本発明は、これらに限定されるものではない。
【符号の説明】
【００６２】
１                ホイール貼着用フィルム
１０、１０’      積層体
【図１】
0005855505.tif 000002